"中心部と、該中心部を順次に包む少なくとも2つの中問層と、該中問層を包む外部層を含めて構成されたゴルフボールであって、前記外部層は、厚さが0.8~1.4mm、硬度が40~50であり、前記中問層のうち、前記外部層の直下に位置した第1中問層は、厚さが1.0~2.0mm、硬度が50~65であり、前記第1中問層の直下に位置した他の各中問層は、厚さが1.3~15mmで、硬度が30~70であり、前記中心部の半径の長さが5~18mm、硬度が30~70であり、前記ゴルフボールの慣性モーメント値は83gcm2以下であることを特徴とするゴルフボール。前記外部層は、アイオノマー樹脂からなり、前記アイオノマー樹脂は、炭素原子数が3~8の不飽和カルボン酸及び前記カルボン酸のエステルを少なくとも一部含んでいるモノオレフインに、原子価が1価または2価の金属で少なくとも一部分を中和させたアイオノマー樹脂であることを特徴とする請求項1に記載のゴルフボール。前記外部層は、エステルタイプポリウレタン、エーテルタイプポリウレタン及びエーテルエステルコポリマータイプポリウレタンのうち少なくとも一つを含むポリウレタンであって、ポリオールとジイソシアネート及び鎖延長剤等を重合させて作られたポリウレタン弾性体からなるか、ポリオールとポリイソシアネートが成型時、相互混合されて用いられた2液型ポリウレタンからなることを特徴とする請求項1に記載のゴルフボール。前記第1中問層は、アイオノマー樹脂からなり、前記アイオノマー樹脂は、炭素原子数3~8の不飽和カルボン酸及び前記カルボン酸のエステルを少なくとも一部含んでいるモノオレフインに、原子価1価または2価の金属で少なくとも一部分を中和させたアイオノマー樹脂であることを特徴とする請求項1に記載のゴルフボール。本発明は前記のような必要性を満たすために考案されたものであって、柔らかいカバーを備えアプローチショットではスピンがよくかかってグリーンで止まることが容易であり、同時に慣性モーメントの値を制限しドライバー打撃時にはスピン発生量が減少され、過度な揚力発生が抑制されることによって弾道が低くなり、地面に落ちる時の角度が小さくなってランが増加され、結局全体飛距離も増加することが可能なゴルフボールを提供することをその目的とする。本発明のゴルフボールは、中心部と、前記中心部を順次に包む少なくとも2つの中問層と、前記中問層を包む外部層を含めて構成されたゴルフボールであって、前記外部層は、厚さが0.8~1.4mmで、硬度は40~50であり、前記中問層のうち前記外部層の直下に位置した第1中問層は、厚さが1.0~2.0mmで、硬度は50~65であり、前記第1中問層の直下に位置した他の各中問層は、厚さが1.3~15mmで、硬度が30~70であり、前記中心部の半径の長さは、5~18mmで、硬度が30~70であり、前記ゴルフボールの慣性モーメント値は83gcm2以下であることを特徴とする。一方、前記外部層は、アイオノマー樹脂からなるが、前記アイオノマー樹脂は、炭素原子数3~8の不飽和カルボン酸及び前記カルボン酸のエステルを少なくとも一部含んでいるモノオレフインに、原子価1価または2価の金属で少なくとも一部分を中和させたアイオノマー樹脂であるものが望ましい。一方、前記外部層は、エステルタイプポリウレタン、エーテルタイプポリウレタン及びエーテルエステルコポリマータイプポリウレタンのうち少なくとも一つを含むポリウレタンであって、ポリオールとジイソシアネート及び鎖延長剤等を重合させて作られたポリウレタン弾性体からなるか、ポリオールとポリイソシアネートが成型時、相互混合されて用いられた2液型ポリウレタンからなるものが望ましい。また、前記第1中問層は、アイオノマー樹脂からなるが、前記アイオノマー樹脂は、炭素原子数3~8の不飽和カルボン酸及び前記カルボン酸のエステルを少なくとも一部含んでいるモノオレフインに、原子価1価または2価の金属で少なくとも一部分を中和させたアイオノマー樹脂であるものが望ましい。本発明のゴルフボールによれば、従来試合用ゴルフボールに比べてアイアンのスピン力は非常に優れており、さらにドライバーの飛距離は対等な性能を現すことが可能となる効果を得ることができる。さらに、外部層が相対的に柔らかい材質からなっているので、パッティング感と打球感も従来に比べて向上する効果を得ることができる。本発明は、上述した目的を達成するために、中心部を1層とした時、全体が4層ボールと称する、5層あるいはその以上の多層ゴルフボールを製作するにおいて、各層の厚さと密度を調整しさまざまな慣性モーメント値を有するようにした後、スイングロボットと飛行性能測定装置でスピン量と飛距離を測定し分析することによって、スピン量と飛距離の要件を同時に満足させるゴルフボールである。このような実験を通じて、ゴルフボールの慣性モーメント値は83gcm2値以下を有しなければならないことがわかり、外部層、第1中問層、第2中問層及びその以下の各層のそれぞれの厚さ及び硬度に関する要件がわかった。したがって、下に提示した要件を満たすと、ゴルフボールの慣性モーメント値が83gcm2以下となり、さらに望むスピン量を得ることができるようになる。本発明のゴルフボールは、外部層である厚さが0.8~1.4mmで、硬度が40~50であり、第1中問層の厚さは1.0~3.0mmで、硬度が50~65であり、第2中問層からは各層の厚さが1.3~15mmで、硬度が30~70のゴルフボールである。中心部の半径の長さは5~18mmで、硬度はショアD30~70である。また、本発明のゴルフボールは、83gcm2以下の慣性モーメント値を有する。一方、前記外部層の厚さが0.8mm以下であるとゴルフボールの表面に形成されたディンプルがある部分とない部分を打った時の飛行偏差が大きくて、1.4mm以上であると飛距離の損失が大きくなって望ましくない。また、外部層のカバー硬度が50以上であるとアイアンスピン発生力が低下され本発明の目的とすることを達成することができないし、40以下であるとドライバー飛距離が非常に低下され消費者の選好度が下がるようになる。前記第1中問層の厚さが1.0mm以下であると飛距離が落ち、3.0mm以上であると打球感が悪くなって望ましくない。また第1中問層の硬度が50以下であると飛距離が減少し、65以上であると打球感が悪くなる問題がある。前記第2中問層から、各層の厚さは1.3~15mm間であり、他層の厚さ及び中心部の半径の長さと、ゴルフボールの全体直径を考慮し適切に調節される。中心部の半径の長さは5~18mm間で他層の厚さとゴルフボールの全体直径を考慮して適切に調節される。すなわち、本発明のゴルフボールは4ピースボールの場合、外部層及び第1中問層の厚さと硬度を上述した要件を満たすように構成し、第2中問層の厚さは1.3~15mm間になるように構成し、中心部の半径の長さは5~18mm間になるように構成すると良い。この際、ゴルフボール全体直径の大きさを考慮し第2中問層の厚さと中心部の大きさを調節すると良い。例えば、第2中問層の厚さが厚くなると、中心部の半径は相対的に小さく構成してゴルフボールの直径が望む範囲内になるようにする。現在競技用ゴルフボールの直径は、42.67mm以上であることを規定としている。しかし、通常ゴルフボールの直径は小さいものが飛距離に有利なので、大部分のゴルフボールは42.67mmより若干大きくなっていることが普通である。本発明の第1、2実施例らのゴルフボールの直径も42.7mmになっている。また、ゴルフボールが5ピースボールの場合にも、外部層及び第1中問層の厚さと硬度を上述した要件を満たすように構成し、第2中問層と3中問層の厚さをそれぞれ1.3~15mm間になるように構成し、中心部の半径の長さは5~18mm間になるように構成する。この時にもゴルフボール全体直径の大きさが望む大きさになることができるように、第2、3中問層の厚さと中心部の大きさを相互適切に調節すると良い。また、ゴルフボールが6ピースあるいは7ピースの場合にも、外部層及び第1中問層の厚さと硬度を上述した要件を満たすように構成した後、全体ゴルフボールの直径を考慮し、第2、3、4あるいは5中問層の厚さをそれぞれ1.3~15mm間になるように構成し、中心部の半径を5~18mm間になるように構成すると良い。この際、第2中問層以下層の厚さにおいて、1.3mm以下になると慣性モーメントに意味のある影響を与えることができないし、15mm以上になると、他層との関係において他の層の厚さを充分に確保することができなくなるので、望ましくない。さらに、第2中問層以下層と中心部の場合、それぞれ硬度が30以下の値を有すると飛距離が非常に落ち、70以上であると打球感が悪くなるので、30~70間の硬度を有する素材を用いるのが適切である。図1には、本発明にかかる第1実施例のゴルフボールの概略的な断面図として示されている。第1実施例のゴルフボールは4ピースの場合である、ゴルフボールは外部層と、第1中問層、第2中問層及び中心部を含む。前記外部層は、厚さが1.325mmで、硬度はショアD48である。一方、他実施例の場合、厚さは0.8~1.4mm範囲内の他値を有することができるし、硬度も40~50間の他値を有することができる。外部層は、アイオノマー樹脂からなっている。アイオノマー樹脂は、炭素原子数3~8の不飽和カルボン酸及び前記カルボン酸のエステルを少なくとも一部含んでいるモノオレフインに、原子価1価または2価の金属で少なくとも一部分を中和させたものである。一方、他実施例の場合、外部層は、エステルタイプポリウレタン、エーテルタイプポリウレタン及びエーテルエステルコポリマータイプポリウレタンのうち少なくとも一つを含むポリウレタンからなることができる。このようなポルリウレンタンは、ポリオールとジイソシアネート及び鎖延長剤等を重合させて製造されたポリウレタン弾性体からなるか、ポリオールとポリイソシアネートが成型時に相互混合されて用いられた2液型ポリウレタンからなる。前記第1中問層は、厚さが1.45mmで、硬度はショアD45である。一方、他実施例の場合、厚さは1.0~2.0mm範囲内の他値を有することができるし、硬度も50~65間の他値を有することができる。第1中問層は、アイオノマー樹脂からなっている。アイオノマー樹脂は、炭素原子数3~8の不飽和カルボン酸及び前記カルボン酸のエステルを少なくとも一部含んでいるモノオレフインに、原子価1価または2価の金属で少なくとも一部分を中和させたアイオノマー樹脂である。前記第2中問層は、厚さが6.55mmで、硬度はショアD45である。一方、他実施例の場合、厚さは1.3~15mm範囲内の他の値を有することができるし、硬度も30~70間の他の値を有することができる。前記中心部の半径の長さは、12.05mmで硬度はショアD52である。一方、他実施例の場合、厚さは5~18mm範囲内の他の値を有することができるし、硬度も30~70間の他の値を有することができる。第2中問層と中心部の具体的な材質は、下表に提示されている。ただ、硬度、密度などを考慮し材質は適切に選択することができる。本実施例のゴルフボールの慣性モーメントは82.36gcm2である。計算式は後述する。図2には、本発明にかかる第2実施例のゴルフボールが概略的な断面図として示されている。第2実施例のゴルフボールは5ピースの場合である、ゴルフボールは、外部層と、第1中問層、第2中問層、第3中問層及び中心部を含んでなっている。各構成に対する説明は上述した第1実施例の説明がそのまま、あるいは適切に変形されて適用される。一方、本発明による他実施例らでとして、5ピースゴルフボールの、第3、4実施例が提示される。このような第3、4実施例のゴルフボールは、第2実施例と比べると、5ピースであるということは等しいが、それぞれの層と中心部の物性値の値が第2実施例と異なる。第3、4実施例の場合、全体的な形象は第2実施例と類似するので別途の図面で提示しない。前記第1、2、3、4、実施例の各ゴルフボールの外部層、中問層及び中心部の直径、重さ、硬度の値を表で示すと次のようである。一方、下表には本発明による実施例らと比較テストした比較例1、2、3、4を共に記載した。次の表は、第1実施例及び比較例1乃至4の各層の具体的な配合比が記載されている。次の表は、第2、3、4実施例及び比較例5乃至7の各層の配合比が記載されている。一方、慣性モーメントを求める数式は次のような二つの著書FundamentalsofPhysics7ebyDavidHalliday2006p302-p305とPhysicsforScientistsandEngineerswithModernPhysics6ebyRaymondASerway2004p211-p217から引用した。一般式で、均質しない4個の層からなった球の慣性モーメントIは次のような式から求めることができる。中心に位置した部分から外側に行きながら各層の半径はriであり、各層の密度はρiである。慣性モーメントIは、下記公式により求められる。上の公式を用いて、上に提示した第1、2、3、4実施例及び比較例らの慣性モーメント値を求めた。下表において、慣性モーメント値Iはgcm2の単位を用いるので、上に提示された表における長さをcmで換算した。次の表には、本発明にかかる第1、2、3、4実施例及び比較例1乃至7の飛行性能値が記載されている。テストに使用された装備は、IronByronRobot,Trackman測定器機であり、シタクラブは、CallawayDriver-RSHAFT105 ゚を使用し、テスト場所は本出願人のRDセンターである。上に提示された表らから次の事実が確認できる。第一、比較例1、比較例2、比較例3を比べると、比較例2のスピン量が1964で最も少なく、飛距離は最も長い。このような事項は慣性モーメントの値が小さく同時にスピン量が少ない場合、飛距離が長くなるという事実を立証すると言える。しかし、2PC、3PCはコアの上にカバーが一重になっていて4PC、5PCに比べ飛距離が落ちるので、本発明にかかるゴルフボールとしては相応できない。第二、第1実施例、比較例44PCを比べた時、第1実施例のスピン量が2001で、さらに少なく、飛距離は0.5ydがさらに長かったので、本発明の慣性モーメント効果を立証する。第三、第2実施例、実施例3、第4実施例は慣性モーメントが83gcm2以下であり、比較例5、比較例6、比較例7は慣性モーメントが83gcm2以上であり、第2実施例、第3実施例、第4実施例の平均飛距離が比較例5、比較例6、比較例7の平均飛距離より2.2ydさらに長かったので、本発明の慣性モーメント効果を立証する。一方、本明細書に用いられた用語を説明すると次のようである。カバーは英文字でcoverを示しゴルフボールの外側層である外部層を指称し素材は樹脂である。スピンは英文字でspinを示しゴルフボールの回転を表現する。ドライバーは英文字でdriverを示しゴルフクラブのうち一つの名称である。ランは英文字でrunを示しゴルフボールが転がっていった距離を意味する。キャリーは英文字でcarryを示しゴルフボールが飛んだ距離を意味する。アイアンは英文字でironを示しゴルフクラブのうち一つの名称である。グルーブは英文字でgrooveを示しゴルフクラブのヘッド部の溝を示す。ウェッジは英文字でwedgeを示しゴルフクラブのうち一つの名称である。アイオノマーは英文字でionomerを示し金属イオンが含まれた樹脂の名称である。"